(57)【特許請求の範囲】
【請求項１】
金属基材と、前記金属基材上の少なくとも一部に配置された被膜とを有する接点部材であって、前記被膜が、極性基を有するフッ素系オイル、および、極性基を有するフッ素系化合物で表面処理された金属粒子を含み、
前記金属粒子のアスペクト比（長軸方向の長さ／短軸方向の長さ）の平均値が３０以下である、接点部材。
【請求項２】
前記金属基材の金属種と前記金属粒子の金属種とが同種である、請求項１に記載の接点部材。
【請求項３】
前記極性基が水酸基である、請求項１または２に記載の接点部材。
【請求項４】
請求項１〜３のいずれか１項に記載の接点部材を有するコネクタ。
【請求項５】
金属基材と、前記金属基材上の少なくとも一部に配置される被膜とを有する接点部材の前記被膜の形成に用いられる組成物であって、極性基を有するフッ素系オイル、および、極性基を有するフッ素系化合物で表面処理された金属粒子を含み、前記金属粒子のアスペクト比（長軸方向の長さ／短軸方向の長さ）の平均値が３０以下である、組成物。
【請求項６】
請求項１〜３のいずれか１項に記載の接点部材の製造方法であって、前記金属基材上に請求項５に記載の組成物を供給して前記被膜を形成する工程を有する、接点部材の製造方法。
【発明の詳細な説明】
【技術分野】
【０００１】
本発明は、接点部材、コネクタ、組成物、および、接点部材の製造方法に関する。
【背景技術】
【０００２】
電気自動車の充電プラグなどの大電流を流す必要のある電気接続部品（コネクタ）においては、発熱や損失を抑制するために、低抵抗化が進められている。また、携帯機器などの機器内および機器間の電気接続用コネクタにおいても、小型・低背化や実装のしやすさが求められ、低い挿抜力や、低接圧、具体的には、０．１Ｎ程度の低荷重の条件下での低抵抗化が進められている。このため、電気抵抗率が低い銀、金、および、銅などが接点材料として主
に用いられている。銅や銅合金材に金めっきや銀めっきを施して用いる場合もある。
【０００３】
電気接点においては、挿抜を繰り返して２つの面がスライドする場合や、嵌合後の使用環境下での振動により、２つの面が繰り返し一定の圧力下で接触しながら摺動する状況が起こる。この摺動によって、接点で凝着摩耗が起こり、摩耗面の酸化等の変質によって電気抵抗が高くなり、凝着によって挿抜力が高くなる不具合が起こる。
【０００４】
このような接点の摺動による摩耗を抑制するため、接点部に有機成分を含む被膜で潤滑効果を付与することが広く行われている。特許文献１では、コネクタ端子の電気接点部に銀めっき層を形成し、さらにチオールとベンゾトリアゾールを含む溶液に接触させて形成される膜からなる被覆層を形成し、摩擦抵抗を低減する技術が開示されている。また、特許文献２では、フッ素系樹脂微粒子とフッ素系油が混同した塗膜を電気接点部に形成する技術が開示されている。また、接点の摺動による摩耗は、低荷重で接触させれば抑制できることが知られているが、その場合は接触抵抗を低く保つことが難しくなる。特許文献３では、低接圧、具体的には、０．１Ｎ程度の低荷重でも接触抵抗を小さくする方法として、接触物との接触面に突出した凸部を設ける技術が開示されている。
【先行技術文献】
【特許文献】
【０００５】
【特許文献１】特開２０１４−１３５１９１号公報
【特許文献２】特許第４３４８２８８号明細書
【特許文献３】特開２０１２−１８８６９号公報
【発明の概要】
【発明が解決しようとする課題】
【０００６】
一方で、近年、挿抜や実装がしやすい接点部材が求められており、具体的には、接点部材に対しては、挿入力や接圧（荷重）が小さい場合においても、摺動開始時および摺動時のいずれにおいても抵抗値が低いこと、より具体的には、０．１Ｎ程度の低荷重条件での摺動開始時および摺動時のいずれにおいても抵抗値が低いことが望まれている。なお、本明細書においては、上記のような摺動開始時および摺動時のいずれにおいても抵抗値が低いことを、低電気抵抗性を示すともいう。
本発明者らは特許文献１、２および３に記載される技術について検討を行ったところ、摺動開始時および摺動時の両方の電気抵抗値の調査については行われておらず、摺動開始時および摺動時のいずれにおいても抵抗値が低いこと、特に０．１Ｎ程度の低荷重条件での摺動開始時および摺動時のいずれにおいても抵抗値が低いことを実現できるかどうかは明らかではなかった。
【０００７】
つまり、従来技術においては、低電気抵抗性、および、摺動耐久性を両立させた接点部材はなく、その開発が求められていた。
なお、本明細書において、摺動耐久性を示すとは、摺動時に摩擦係数が低く、かつ、摺動時に接点部材中の金属基材が露出するまでの摺動回数が多いことを意味する。
【０００８】
本発明は、上記実情を鑑みて、０．１Ｎ程度の低荷重条件での低電気抵抗性および摺動耐久性を両立させた接点部材の提供を課題とする。
【課題を解決するための手段】
【０００９】
本発明者らは、上記課題を解決すべく鋭意検討した結果、以下の構成により上記課題を解決できることを見出した。
【００１０】
（１）金属基材と、上記金属基材上の少なくとも一部に配置された被膜とを有する接点部材であって、上記被膜が、極性基を有するフッ素系オイル、および、極性基を有するフッ素系化合物で表面処理された金属粒子を含み、
上記金属粒子のアスペクト比（長軸方向の長さ／短軸方向の長さ）の平均値が３０以下である、接点部材。
（２）上記金属基材の金属種と上記金属粒子の金属種とが同種である、（１）に記載の接点部材。
（３）上記極性基が水酸基である、（１）または（２）に記載の接点部材。
（４）（１）〜（３）のいずれかに記載の接点部材を有するコネクタ。
（５）金属基材と、上記金属基材上の少なくとも一部に配置される被膜とを有する接点部材の上記被膜の形成に用いられる組成物であって、極性基を有するフッ素系オイル、および、極性基を有するフッ素系化合物で表面処理された金属粒子を含み、上記金属粒子のアスペクト比（長軸方向の長さ／短軸方向の長さ）の平均値が３０以下である、組成物。
（６）（１）〜（３）のいずれかに記載の接点部材の製造方法であって、上記金属基材上に（５）に記載の組成物を供給して上記被膜を形成する工程を有する、接点部材の製造方法。
【発明の効果】
【００１１】
本発明によれば、０．１Ｎ程度の低荷重条件での低電気抵抗性および摺動耐久性を両立させた接点部材を提供できる。
【図面の簡単な説明】
【００１２】
【図１】粒子形状が回転楕円体状の特定金属粒子を示した図である。
【図２】粒子形状がフレーク状の特定金属粒子を示した図であり、図２（ａ）は平面図、図２（ｂ）は斜視図である。
【図３】本発明の接点部材の推定メカニズムを説明するための模式図である。
【図４】コネクタの１構成例を示した斜視図である。図示されたコネクタには、接続対象物のＦＰＣ（Flexible Printed Circuit）が挿入されている。
【図５】図４のコネクタのｘ−ｘ線に沿った断面図である。
【図６】コネクタの別の１構成例を示した図である。図示したコネクタは、コネクタとコネクタを保持しているフレームとからなるコネクタ構造体であり、該コネクタ構造体を用いる接続対象物と相手接続対象物とを接続する前の状態を示した斜視図である。
【図７】図６のコネクタ構造体を示す斜視図である。
【図８】図７のコネクタを示す斜視図である。
【図９】図８のコネクタのＶ−Ｖ線断面図である。
【図１０】コネクタのさらに別の１構成例を示した図である。コネクタはソケットに収納されている。このソケットと、該組成物により接続される第１接続対象物および第２接続対象物とを分解した状態を示す斜視図である。
【図１１】図１０に示したコネクタを拡大して示した斜視図である。
【図１２】図１１に示したコネクタの一部を拡大して示した断面図である。
【図１３】コネクタのさらに別の１構成例を示した分解斜視図である。
【図１４】図１３のコネクタの斜視図である。
【図１５】図１３のコネクタに挿入されるＦＰＣの平面図である。
【図１６】図１３のコネクタのＡ−Ａ断面図である。
【図１７】アスペクト比が異なる銀粒子の荷重−接触抵抗試験（Ｗ−Ｒ試験）の結果を示した図である。
【発明を実施するための形態】
【００１３】
以下、この発明の実施の形態を添付図面に基づいて説明する。
なお、本明細書において「〜」を用いて表される数値範囲は、「〜」の前後に記載される数値を下限値、および、上限値として含む範囲を意味する。
【００１４】
本発明の接点部材は、金属基材と、金属基材上の少なくとも一部に配置された被膜とを有する。被膜は、極性基を有するフッ素系オイル、および、極性基を有するフッ素系化合物で表面処理された金属粒子を含む。
以下、本発明の接点部材に含まれる各部材について詳述する。
【００１５】
＜金属基材＞
本発明の接点部材において、金属基材は電気接点をなす。
金属基材の構成材料は特に制限されず、電気抵抗値が低いことが求められる。金属基材の構成材料としては、銀、金または銅が好ましい。
金属基材は、単層構造であってもよいし、積層構造であってもよい。
金属基材が積層構造である場合、金属基材は、母材（金属支持体）とその表面上に配置されためっき層とを有していてもよい。めっき層としては、特に電気抵抗値が低いものとして金めっき層、銀めっき層、銅めっき層が挙げられるが、他の金属めっき層、例えば錫めっき層、ニッケルめっき層、白金めっき層、ロジウムめっき層、および上記金属に異種の金属を添加し硬度や耐食性を調整した各種合金めっき層など、電気伝導性を有する金属めっきとして用いられるものであれば、めっき層の構成材料は特に限定されない。
【００１６】
金属基材の表面には、各種処理が施されていてもよく、例えば、変色防止処理が施されていてもよい。変色防止処理としては、例えば、金属基材の表面（金属基材がめっき層を有する場合には、めっき層の表面）上に、アルカンチオールからなる膜を形成する処理が挙げられる。
【００１７】
金属基材の表面粗さの最大高さＲｙ（金属基材の被膜側の表面の表面粗さの最大高さＲｙ）は特に制限されず、０．１μｍ〜５．０μｍの場合が多く、接点部材の摺動耐久性により優れる点で、０．５μｍ〜１．７μｍが好ましい。
金属基材の表面粗さの最大高さＲｙは、公知の方法で制御することができ、例えば、めっき層を有さない金属基材の場合、切削加工の切り込み深さや送りピッチなどの加工条件や、切削加工後のブラスト処理や化学エッチングなどの表面処理で制御できる。めっき層を有する金属基材の場合、めっきの析出速度や温度などの条件によっても制御できる。
【００１８】
＜被膜＞
被膜は、上記金属基材上の少なくとも一部に配置される層である。
被膜は、金属基材の全面に配置されていてもよいし、一部に配置されていてもよい。金属基材の一部に配置される場合、金属基材の対向する２つの主面の一方または両方の上に配置されていてもよい。
【００１９】
（極性基を有するフッ素系オイル）
被膜は、極性基を有するフッ素系オイル（以下、単に「特定オイル」ともいう）を含む。
フッ素系オイルとは、分子中にフッ素原子を有するオイル状の化合物である。なお、オイル状とは、室温（２３℃）において液体状であることを意味する。
フッ素系オイルは、せん断速度０．０１〜１０００ｓ-1の範囲で、せん断粘度が０．７〜２．５Ｐａ・ｓの場合が多く、せん断速度０．０１〜１０００ｓ-1の範囲で、せん断粘度が０．１〜５．０Ｐａ・ｓが好ましい。
【００２０】
特定オイルの分子量は特に制限されず、低電気抵抗性および摺動耐久性の両立の点から、３００〜２０００が好ましく、３００〜１０００がより好ましい。
ここで、分子量は化学式量をいうものとする。ただし、ポリマーまたはオリゴマーであって、個々の分子により化学式量が異なるなどの理由から化学式量を一に特定できない化合物については、分子量として質量平均分子量を用いる。なお、質量平均分子量の測定方法は、特に限定されないが、好ましくはＧＰＣ（ゲル浸透クロマトグラフィー）によって測定された質量平均分子量である。ＧＰＣによる質量平均分子量の測定に用いる標準ポリマーおよび溶媒（移動相）は、質量平均分子量を測定する対象のフッ素系オイルによって適宜選択することができる。
【００２１】
特定オイルが有する極性基は特に制限されず、例えば、水酸基（ヒドロキシル基）、チオール基、アミノ基、エポキシ基、メタクリロキシ基、アクリロキシ基、および、カルボキシ基が挙げられ、低電気抵抗性および摺動耐久性の両立の点から、水酸基、または、チオール基が好ましく、水酸基がより好ましい。
特定オイルが有する極性基の数は特に制限されず、１つであってもよいし、複数であってもよい。なかでも、低電気抵抗性および摺動耐久性の両立の点から、極性基の数は１〜４が好ましく、１がより好ましい。
特定オイル中における極性基の配置位置は特に制限されないが、低電気抵抗性および摺動耐久性の両立の点から、特定オイルの末端に極性基が配置されることが好ましい。
【００２２】
特定オイルは、直鎖状であってもよいし、分岐鎖状であってもよい。また、フッ素系オイルは、環状構造を有していてもよい。
【００２３】
特定オイルは、極性基以外に、フルオロカーボン骨格、パーフルオロポリエーテル骨格、フッ素変性シリコーン骨格、および、フルオロエステル骨格などのフッ素原子を有する骨格を有する。
なお、パーフルオロエーテル骨格とは、式（Ａ）で表される繰り返し単位から構成される骨格である。
式（Ａ）    −（ＯＬ1）−
Ｌ1は、パーフルオロアルキレン基を表す。パーフルオロアルキレン基の炭素数は、１〜１０が好ましく、２〜６がより好ましく、２〜３がさらに好ましい。
【００２４】
特定オイルの好適態様としては、式（１）で表される化合物、および、式（２）で表される化合物が挙げられる。
式（１）    （Ｒｆ−（ＯＬ1））n−Ｌ2−（Ｒ1）m
式（２）    （Ｒ2−Ｌ2−（Ｒ1））m
式（１）中、Ｌ1の定義は上記した通りである。
ｎは、２以上の整数を表す。なかでも、低電気抵抗性および摺動耐久性の両立の点から、３〜２０が好ましく、３〜６がより好ましい。
式（１）中、Ｌ2は、ｍ＋１価の脂肪族炭化水素基を表す。例えば、ｍが１の場合、Ｌ2は２価の脂肪族炭化水素基を表し、ｍが２の場合、Ｌ2は３価の脂肪族炭化水素基を表す。脂肪族炭化水素基の炭素数は特に制限されず、１〜１０が好ましく、１〜６がより好ましく、１〜３がさらに好ましい。
式（１）中、Ｒｆは、パーフルオロアルキル基を表す。パーフルオロアルキル基の炭素数は、１〜５が好ましく、２〜４がより好ましい。
式（１）中、Ｒ1は、極性基を表す。極性基の好適態様は上記した通りである。
式（１）中、ｍは、１以上の整数を表す。なかでも、低電気抵抗性および摺動耐久性の両立の点から、１〜４が好ましく、１〜２がより好ましい。
【００２５】
式（２）中、Ｒ2は、パーフルオロアルキル基を表す。パーフルオロアルキル基の炭素数は特に制限されず、４〜２０が好ましく、５〜１５がより好ましく、６〜１２がさらに好ましい。
式（２）中のＬ2、Ｒ1、および、ｍの定義は、式（１）中の各基の定義と同じである。
【００２６】
特定オイルとしては、例えば、１Ｈ，１Ｈ−へプタデカフルオロ−１−ノナノール、１Ｈ，１Ｈ，１０Ｈ，１０Ｈ−ヘキサデカフルオロ−１，１０−デカンジオール、１Ｈ，１Ｈ−パーフルオロ−３，６，９−トリオキサデカン−１−オール、１Ｈ，１Ｈ，１１Ｈ，１１Ｈ−ドデカフルオロ−３，６，９−トリオキサウンデカン−１，１１−ジオール、１Ｈ，１Ｈ，２Ｈ，２Ｈ−パーフルオロデカン−１−オール、３，５−ビス（トリフルオロメチル）ベンゼン−１−オール、１Ｈ，１Ｈ−パーフルオロ（２，５，８，１１，１４−ペンタメチル−３，６，９，１２，１５−オキサオクタデカン）−１−オール、１Ｈ，１Ｈ，２Ｈ，２Ｈ−パーフルオロデカンチオール、および、３，５−ビス（トリフルオロメチル）ベンゼンチオールが挙げられる。
【００２７】
また、特定オイルは、市販品を用いてもよい。市販品としては、例えば、モレスコホスファロールＡ−２０Ｈ（ＭＯＲＥＳＣＯ社製）、デムナム（登録商標）Ｓ−６５（ダイキン社製）、および、フォンブリン（登録商標）ＺＤＯＬ（ソルベイ社製）が挙げられる。
【００２８】
被膜中における特定オイルの含有量は特に制限されないが、低電気抵抗性および摺動耐久性の両立の点から、被膜全質量に対して、５０質量％〜９９質量％が好ましく、６０〜９７質量％がより好ましい。
特定オイルは、１種単独で用いてもよいし、２種以上を併用してもよい。
【００２９】
（極性基を有するフッ素系化合物で表面処理された金属粒子）
被膜は、極性基を有するフッ素系化合物で表面処理された金属粒子（以下、単に「特定金属粒子」ともいう）を含む。
特定金属粒子は、被膜中で電気接点として機能する。
【００３０】
特定金属粒子中の金属粒子はアスペクト比（長軸方向の長さ／短軸方向の長さ）の平均値が３０以下である。なかでも、金属粒子のアスペクト比の平均値は、１５以下が好ましく、１以下がより好ましい。下限は特に制限されないが、１以上の場合が多い。
特定金属粒子のアスペクト比の平均値の測定方法としては、電子顕微鏡にて２０個以上の特定金属粒子の粒子形状を解析し、以下の手順でアスペクト比（長軸方向の長さ／短軸方向の長さ）を測定し、それらの分布のメジアン値（Ｄ（５０）の数値）をアスペクト比の平均値とした。
図１は、粒子形状が回転楕円体状の特定金属粒子を示した図である。この場合、長軸の長さａ1と、長軸の中心を通る短軸の長さｂ1をそれぞれ計測し、アスペクト比として、ａ1とｂ1の比（ａ1／ｂ1）を計測し、その分布のメジアン値（Ｄ（５０）の数値）をアスペクト比の平均値とする。なお、アスペクト比が１の場合、図１の粒子形状は真球状になる。
図２は、粒子形状がフレーク状の特定金属粒子を示した図であり、図２（ａ）は平面図、図２（ｂ）は斜視図である。図２（ａ）に示すように、平面部については最大長さａ2を計測する。図２（ｂ）に示すように、側面部についてはその側面の最大厚さｂ2を計測する。平面部と側面部が両方観察できる粒子を選択し、アスペクト比として、ａ2とｂ2の比（ａ2／ｂ2）を計測し、その分布のメジアン値（Ｄ（５０）の数値）をアスペクト比の平均値とする。
なお、本明細書において、フレーク状粒子については、平面部の最大長さを「長軸の長さ」、側面部の最大厚さを「短軸の長さ」と定義する。
【００３１】
特定金属粒子中の金属種は特に制限されず、公知の金属が挙げられ、銀、金、銅、錫、および、ニッケルが挙げられる。なかでも、低電気抵抗性および摺動耐久性の両立の点から、上記した金属基材の金属種と、特定金属粒子の金属種とが同種であることが好ましい。
なお、金属基材がめっき層を有する場合、めっき層を構成する金属種と、特定金属粒子の金属種とが同種であることが好ましい。
【００３２】
特定金属粒子は、極性基を有するフッ素系化合物（以下、単に「特定化合物」ともいう）を含む。特定化合物は、金属粒子の表面修飾剤として機能する。
特定化合物が有する極性基の種類は特に制限されず、上記した特定オイルが有する極性基で例示した基が挙げられる。
特定化合物としては、極性基を有し、かつ、フッ素原子を有していれば特に制限されない。なかでも、低電気抵抗性および摺動耐久性の両立の点から、上記した特定オイルが好ましい。
【００３３】
特定金属粒子の平均一次粒子径は特に制限されず、低電気抵抗性および摺動耐久性の両立の点から、０．２μｍ〜１０．０μｍが好ましく、０．５μｍ〜２．０μｍがより好ましい。
特定金属粒子の平均一次粒子径の測定方法としては、電子顕微鏡にて２０個以上の特定金属粒子の直径（粒子径）を測定して、それらを算術平均した値である。なお、観察される特定金属粒子が真円状でない場合、長軸の長さを直径とする。
【００３４】
被膜中における特定金属粒子の平均二次粒子径は特に制限されず、０．２μｍ〜１０．０μｍの場合が多く、低電気抵抗性および摺動耐久性の両立の点から、１．７μｍ〜２．１μｍが好ましい。
被膜中における特定金属粒子の平均二次粒子径の測定方法としては、被膜の法線方向から偏光顕微鏡にて被膜を観察した際に、観察される２０個の特定金属粒子の凝集物の直径（二次粒子径）を測定して、それらを算術平均した値である。なお、観察される特定金属粒子の凝集物が真円状でない場合、長軸の長さを直径とする。
なお、上記の方法では、２０個の特定金属粒子の凝集物から平均二次粒子径を得ているが、同じ被膜中の特定金属粒子であれば、その平均二次粒子径に有意な差は生じない。
【００３５】
被膜中における特定金属粒子の含有量は特に制限されないが、低電気抵抗性および摺動耐久性の両立の点から、被膜全質量に対して、０．０１〜５０質量％が好ましく、３〜４０質量％がより好ましい。
特定金属粒子は、１種単独で用いてもよいし、２種以上を併用してもよい。
【００３６】
特定金属粒子の含有量（質量％）に対する、特定オイルの含有量（質量％）の比（特定オイルの含有量（質量％）／特定金属粒子の含有量（質量％））は特に制限されず、１〜１０００の場合が多く、低電気抵抗性および摺動耐久性の両立の点から、１０〜３０が好ましく、１５〜２５がより好ましい。
【００３７】
上記した金属基材の表面粗さの最大高さＲｙ（μｍ）に対する特定金属粒子の平均二次粒子径（μｍ）の比（特定金属粒子の平均二次粒子径（μｍ）／金属基材の表面粗さの最大高さＲｙ（μｍ））は特に制限されず、０．１〜２．０の場合が多く、低電気抵抗性および摺動耐久性の両立の点から、１．０〜１．２が好ましい。
【００３８】
被膜の法線方向から被膜を観察した際の被膜面積に対する特定金属粒子の面積の割合は特に制限されず、０．１％〜５０．０％の場合が多く、低電気抵抗性および摺動耐久性の両立の点から、０．６％〜３０．２％が好ましく、３．６％〜１５．０％がより好ましい。
上記被膜面積に対する特定金属粒子の面積の割合とは、被膜の法線方向から偏光顕微鏡にて被膜を観察した際に、観察領域における被膜面積に対する特定金属粒子が占める面積の割合を意味する。偏光顕微鏡による観察領域は、０．１１ｃｍ×０．０７ｃｍの範囲であり、上記被膜面積に対する特定金属粒子の面積の割合は、被膜の任意の５か所以上の位置で上記観察を行って得られた割合の平均値に該当する。なお、特定金属粒子が占める面積の部分において、特定金属粒子は凝集していてもよい。
なお、上記の方法では、被膜の任意の５か所以上の位置で観察を行って、被膜面積に対する特定金属粒子の面積の割合を得ているが、同じ被膜であれば、被膜面積に対する特定金属粒子の面積の割合に有意な差は生じない。
【００３９】
特定金属粒子の製造方法は特に制限されず、公知の方法が挙げられる。
例えば、溶媒の存在下、特定化合物と金属粒子とを混合することにより、特定金属粒子を製造できる。
なお、上記により製造された溶液中に特定化合物が余剰に残るように特定化合物および金属粒子を混合した場合、得られた溶液は後述する接点部材を製造するために使用される組成物として用いることができる。
【００４０】
＜接点部材の製造方法＞
接点部材の製造方法は特に制限されず、公知の方法が挙げられる。
なかでも、生産性に優れる点で、金属基材上に、特定オイル、および、特定金属粒子を含む組成物を供給して、被膜を形成する方法が挙げられる。
上記組成物は、被膜を形成するための組成物であり、上記した特定オイル、および、特定金属粒子を含む。
組成物中における特定オイルの含有量は特に制限されないが、低電気抵抗性および摺動耐久性の両立の点から、組成物全質量に対して、１．０〜３．０質量％が好ましく、１．５〜２．５質量％がより好ましい。
組成物中における特定金属粒子の含有量は特に制限されないが、低電気抵抗性および摺動耐久性の両立の点から、組成物全質量に対して、０．００１〜１質量％が好ましく、０．１〜０．５質量％がより好ましい。
組成物中における特定金属粒子の含有量（質量％）に対する、特定オイルの含有量（質量％）の比（特定オイルの含有量（質量％）／特定金属粒子の含有量（質量％））は特に制限されず、上記した被膜中における上記比と同様の範囲が好ましい。
【００４１】
組成物は、溶媒を含んでいてもよい。
溶媒は特に制限されず、例えば、アルコール系溶媒、エステル系溶媒、ケトン系溶媒、脂肪族炭化水素系溶媒、脂環式または芳香族炭化水素系溶媒、ハロゲン化炭化水素系溶媒、および、フッ素系溶媒が挙げられる。
組成物中における溶媒の含有量は特に制限されないが、低電気抵抗性および摺動耐久性の両立の点から、組成物全質量に対して、５０〜９９．９質量％が好ましく、８０〜９９質量％がより好ましい。
溶媒は１種単独で用いてもよいし、２種以上を併用してもよい。
【００４２】
金属基材上に組成物を供給する方法は特に制限されず、組成物を金属基材上に塗布する方法、および、組成物中に金属基材を浸漬する方法が挙げられる。
金属基材上に組成物を供給した後、必要に応じて、溶媒を揮発させるための乾燥処理を実施してもよい。また、溶媒を揮発させるために、自然乾燥を行ってもよい。
【００４３】
＜推定メカニズム＞
本発明の接点部材において所望の効果が得られるメカニズムは不明だが、図３を用いてその推定メカニズムを説明する。
図３（ａ），（ｂ）は、本発明の接点部材の推定メカニズムを説明するための模式図である。なお、図３（ａ），（ｂ）においては、金属基材１１が所定の粗さを有する場合を示す。また、金属粒子１４の表面処理に、特定オイル、すなわち、極性基を有するフッ素系オイルを用いた場合を示す。
本発明の接点部材１０において、金属基材１１表面に被膜１２が形成されている。より具体的には、金属基材１１表面に、極性基を有するフッ素系オイル１５が結合して単分子層を形成している。さらに、該単分子層上に分子鎖のからまりによってゆるく固定化されたフッ素系オイル１５の流動層が形成されている。この流動層中に、表面処理により、フッ素系オイル１５が表面に結合した金属粒子１４が分散している。つまり、被膜１２は、上記単分子層および流動層を含む。
【００４４】
フッ素系オイル１５の流動層中に分散している金属粒子１４は、端子１００により金属基材１１表面におしつけられて変形した際に、凝着が起こって電気的接続が確保される。これにより、低電気抵抗性を達成する。
【００４５】
金属粒子１４の周囲にはフッ素系オイル１５が存在するため、凝着の単位は金属粒子１４の程度以下に小さくなる。凝着部分が非常に小さく分散しているために、小さい応力でもすぐに剥がれるようになり、凝着自体は起こっても摩耗は進行しない状態となる。これにより、摺動耐久性を達成する。
【００４６】
上記の凝着は、金属粒子１４の変形によって起こり、その起源は金属粒子に生じた「亀裂」であることを見出し、この亀裂の起こりやすさについて以下に説明する。
金属粒子１４に応力を印加していくと、該金属粒子１４は応力印加初期には回転や移動が容易であるために、まずは該金属粒子１４の長軸が該金属基材に平行になるように回転・移動する。そのため、応力集中して亀裂が発生する場所は、該金属粒子１４の曲率の大きな部分になる。
したがって、０．１Ｎ程度の低荷重条件で亀裂を効率よく発生させるためには、該金属粒子１４の曲率の大きな部分を少なくすることが最も重要である。これは、粒子の形状で考えると、理想は球状ということになる。
【００４７】
上記の理由から、特定金属粒子中の金属粒子はアスペクト比（長軸方向の長さ／短軸方向の長さ）が小さいことが好ましい。そのため、特定金属粒子中の金属粒子は、アスペクト比平均値が３０以下である。
【００４８】
接点界面において、例えば導電性接着剤を用いた場合には、導電性粒子の形状として、球状やフレーク状などが用いられている。スリーボンドテクニカルニュース５２（平成１１年１月１日発行）には、導電性接着剤の近年の技術動向が記載されている。これによれば、アスペクト比が低い球状粒子は、点接触になるために電気抵抗が高くなる傾向があり、アスペクト比が高いフレーク状粒子は、面接触になるために電気抵抗が低くなる傾向があるとされている。
【００４９】
これに対し、本発明では上記したように、特定金属粒子中の金属粒子はアスペクト比（長軸方向の長さ／短軸方向の長さ）を小さくすることで、０．１Ｎ程度の低荷重条件での接触抵抗が小さくなる。
【００５０】
また、図３（ｂ）に示すように、金属粒子１４が、金属基材１１中に埋め込まれるような状態となると、フッ素系オイル１５が金属基材１１内部に保持されることになり、端子１００の摺動下で、再び金属基材１１表面に現れて、流動層として機能する。このように、フッ素系オイル１５が表面に結合した金属粒子１４は、摺動が起こる場所での潤滑剤の枯渇を防ぎ、繰り返し利用可能な新しい供給機構として機能する。
【００５１】
＜用途＞
本発明の接点部材は、種々の用途に適用できる。
本発明の接点部材は、例えば、スイッチやリレーなどの電流をＯＮ−ＯＦＦするのに用いる電子部品や電気機器に適用できる。つまり、本発明は、接点部材を有するコネクタにも関する。
なお、本発明の接点部材を使用する場合、接点部材同士が互いの被膜を対向させた状態で摺動するように用いてもよい。
【００５２】
本発明の接点部材は、０．１Ｎ程度の低荷重条件で使用されるコネクタへの適用に好適である。図４は、０．１Ｎ程度の低荷重条件で使用されるコネクタの１構成例を示した斜視図である。図示されたコネクタＡ−１０には、接続対象物のＦＰＣ（Flexible Printed Circuit）Ａ−５０が挿入されている。図５は、図４のコネクタＡ−１０のｘ−ｘ線に沿った断面図である。図４、図５のコネクタＡ−１０の詳細は特開２０１３−２５８１５８号公報に記載されている。図４、図５のコネクタＡ−１０において、符号Ａ−１２は前端、符号Ａ−１４受容部、符号Ａ−１００はハウジング、符号Ａ−１２０は第２保持部、符号Ａ−１２２は第２被圧入部、符号Ａ−２００は保持部材、符号Ａ−３００は第１信号コンタクト（信号コンタクト）、符号Ａ−４００は第２信号コンタクト、符号Ａ−４１０は基部、符号Ａ−４２０は前側基部、符号Ａ−４３０は後側基部、符号Ａ−４３２は圧入部、符号Ａ−４４０は対向支持部、符号Ａ−４４２は対向接点部、符号Ａ−４５０は立設部、符号Ａ−４６０は被押圧部、符号Ａ−４７０は支持部、符号Ａ−４８０は突出部、符号Ａ−４９０は接点部、符号Ａ−５００はアクチュエータをそれぞれ表す。図５のＦＰＣ Ａ−５０において、符号Ａ−５６は端子を表す。図４、図５のコネクタＡ−１０に本発明の接点部材を適用する場合、ＦＰＣ Ａ−５０の端子Ａ−５６の接続部である、突出部Ａ−４８０および対向接点部Ａ−４４２の表面に上記組成物を塗布または浸漬して、被膜を形成すればよい。
【００５３】
図６は、０．１Ｎ程度の低荷重条件で使用されるコネクタの別の１構成例を示した図である。図示したコネクタＢ−１は、コネクタとコネクタＢ−１を保持しているフレームＢ−５とからなるコネクタ構造体であり、該コネクタ構造体を用いる接続対象物と相手接続対象物とを接続する前の状態を示した斜視図である。図７は、図６のコネクタ構造体を示す斜視図である。図８は、図７のコネクタＢ−１を示す斜視図である。図９は、図８のコネクタＢ−１のＶ−Ｖ線断面図である。図６〜９のコネクタＢ−１の詳細は特開２００９−１７６４７４号公報に記載されている。図６〜９のコネクタＢ−１において、符号Ｂ−１１は弾性体、符号Ｂ−１２は第１の面、符号Ｂ−１３は第２の面、符号Ｂ−１４は第３の面、符号Ｂ−１５は第４の面、符号Ｂ−１６ａ，Ｂ−１６ｂは曲面、符号Ｂ−１７ａ，Ｂ−１７ｂは溝部、符号Ｂ−１９は孔、符号Ｂ−２１は導体パターン、符号Ｂ−２１（Ｇ）はグランドラインとしての導体パターン、符号Ｂ−２１（Ｓ）は信号ラインとしての導体パターン、符号Ｂ−２３は伝送路、符号Ｂ−２５ａは第１の電極、符号Ｂ−２５ｂは第２の電極、符号Ｂ−３１は金属支柱、符号Ｂ−５１はフレーム、符号Ｂ−５２は保持部、符号Ｂ−７１は基板、符号Ｂ−７２は導電部、符号Ｂ−８１は基板をそれぞれ表す。図６〜９のコネクタＢ−１に本発明の接点部材を適用する場合、端子の接続部である第１の電極Ｂ−２５ａおよび第２の電極Ｂ−２５ｂの表面に上記組成物を塗布または浸漬して、被膜を形成すればよい。
【００５４】
図１０は、０．１Ｎ程度の低荷重条件で使用されるコネクタのさらに別の１構成例を示した図である。コネクタＣ−１１はソケットＣ−１に収納されている。このソケットＣ−１と、該ソケットＣ−１により接続される第１接続対象物Ｃ−５１および第２接続対象物Ｃ−６１とを分解した状態を示す斜視図である。図１１は、図１０に示したコネクタＣ−１１を拡大して示した斜視図である。図１２は、図１１に示したコネクタＣ−１１の一部を拡大して示した断面図である。図１０〜１２のコネクタＣ−１１の詳細は特開２００８−１０８４５３号公報に記載されている。図１０〜１２のＣ−１およびコネクタＣ−１１において、符号Ｃ−１３はベースフィルム、符号Ｃ−１３ｂはコネクタ位置決め部、符号Ｃ−１４ａ，Ｃ−１４ｂは粘着部材、符号Ｃ−１５はフィルム、符号Ｃ−１５ａは第１面、符号Ｃ−１５ｂは第２面、符号Ｃ−１６は導体、符号Ｃ−１６ａは第１接続部、符号Ｃ−１６ｂは第２接続部、符号Ｃ−１７は電極部、符号Ｃ−１８ａ，Ｃ−１８ｂは弾性体、符号Ｃ−２１はベース部材、符号Ｃ−２３はベース収容部、符号Ｃ−２４はベース部、符号Ｃ−２４ａは一面、符号Ｃ−２５は第１側壁部、符号Ｃ−２５ａ，Ｃ−２６ａは係止部、符号Ｃ−２６は第２側壁部、符号Ｃ−２７は第３側壁部、符号Ｃ−２８は第４側壁部、符号Ｃ−３１はカバー部材、符号Ｃ−３３，Ｃ−３４は第１側板部、符号Ｃ−３３ａ，Ｃ−３４ａ，Ｃ−３５ａ、Ｃ−３５ｂは被係止部、符号Ｃ−３５は第２側板部、符号Ｃ−３６は第３側板部、符号Ｃ−３７は第４側板部、符号Ｃ−３７ａは被ガイド部、符号Ｃ−３８天板部をそれぞれ表す。図１０〜１２の第１接続対象物Ｃ−５１において、符号Ｃ−５３は本体部、符号Ｃ−５４は搭載部をそれぞれ表す。図１０〜１２の第２接続対象物Ｃ−６１において、符号Ｃ−６１ａは切り欠き部、符号Ｃ−６３は接続部をそれぞれ表す。図１０〜１２のコネクタＣ−１１に本発明の接点部材を適用する場合、端子の接続部である第１接続部Ｃ−１６ａおよび第２接続部Ｃ−１６ｂの表面に上記組成物を塗布または浸漬して、被膜を形成すればよい。
【００５５】
図１３は、０．１Ｎ程度の低荷重条件で使用されるコネクタのさらに別の１構成例を示した分解斜視図である。図１４は、図１３のフレキシブル基板（ＦＰＣ）接続用コネクタＤ−１の斜視図である。図１５は、図１３のコネクタＤ−１に挿入されるＦＰＣ Ｄ−８０の平面図である。図１６は、図１３のコネクタＤ−１のＡ−Ａ断面図である。図１３〜１６のフレキシブル基板（ＦＰＣ）接続用コネクタＤ−１の詳細は特開２０１５−２０４２２７号公報に記載されている。図１３〜１６のコネクタＤ−１において、符号Ｄ−１０はハウジング、符号Ｄ−１１は底面部、符号Ｄ−１２は側壁部、符号Ｄ−１３は後方壁、符号Ｄ−１４は貫通孔、符号Ｄ−１５は前端部、符号Ｄ−１６はガイド部、符号Ｄ−１７は停止部、符号Ｄ−２０はコンタクト、符号Ｄ−２１は端子部、符号Ｄ−２３は固定部、符号Ｄ−２４は接続部、符号Ｄ−３０はコンタクト、符号Ｄ−３１は端子部、符号Ｄ−３３は延設部、符号Ｄ−３４は折返部、符号Ｄ−３５は接続部、符号Ｄ−４０はカバー、符号Ｄ−４１は係止部、符号Ｄ−４２は当接部、符号Ｄ−５０は開口部、符号Ｄ−６０は挿入孔、符号Ｄ−７０は突出部、符号Ｄ−７１は稜線部、符号Ｄ−７２は傾斜部、符号Ｄ−７３は傾斜部をそれぞれ表す。図１３〜１６のＦＰＣ Ｄ−８０において、符号Ｄ−８１は接続部、符号Ｄ−８２は接続部、符号Ｄ−８３は絶縁部、符号Ｄ−８４は係合凹部をそれぞれ表す。図１３〜１６のコネクタＤ−１に本発明の接点部材を適用する場合、端子の接続部である接続部Ｄ−２４およびＤ−３５の表面に上記組成物を塗布または浸漬して、被膜を形成すればよい。
【実施例】
【００５６】
以下に実施例を用いて本発明を具体的に説明するが、本発明は実施例に限定されない。
なお、実施例の説明において、金属の名称を元素記号、例えば銀はＡｇ、銅はＣｕで示す場合もある。
【００５７】
＜組成物の調製＞
（使用材料）
下記表に示す組成物の成分は以下である。
フッ素系溶剤
バートレルＸＦ（商品名、三井・ケマーズフロロプロダクツ社製）：下記式の化合物を成分とする。
【００５８】
【化１】
0006872088.tif 000002
【００５９】
極性基を有するフッ素系オイル（特定オイル）
１Ｈ，１Ｈ−パーフルオロ（２，５，８，１１，１４−ペンタメチル−３，６，９，１２，１５−オキサオクタデカン−１−オール）（下記式）
【化２】
0006872088.tif 000003
【００６０】
金属粒子
銀粒子１（フレーク状）：シルベスト還元銀Ｇ−１（徳力本店製）を、ボールミルを用いて粉砕処理し、ターボクラシファイア（日清エンジニアリング製）で分級した。
銀粒子２（フレーク状）：銀粒子１を製造した際とは異なる条件で、シルベスト還元銀Ｇ−１（徳力本店製）を、ボールミルを用いて粉砕処理し、銀粒子１を製造した際とは異なる条件で、ターボクラシファイア（日清エンジニアリング製）で分級した。
銀粒子３（フレーク状）：ＹＦＳ−０２（商品名）、（ＹＡＭＡＫＩＮ製）
銀粒子４（回転楕円体状）：シルベスト還元銀Ｇ−１（商品名）、（徳力本店製）
【００６１】
銀粒子のアスペクト比は、電子顕微鏡（ＪＳＭ−６３０１Ｆ、日本電子社製）を用いて２，０００〜５０，０００倍視野で銀粒子を観察し、粒子形状を解析することによって算出した。
粒子形状がフレーク状（図２参照）の銀粒子１〜３については、観察視野内の５０個の平面部と側面部が両方観察できる粒子を選択し、図２（ａ）に示すように、平面部については最大長さａ2を計測し、図２（ｂ）に示すように、側面部についてはその側面の最大厚さｂ2を計測し、アスペクト比として、ａ2とｂ2の比（ａ2／ｂ2）を計測し、その分布のメジアン値（Ｄ（５０）の数値）をアスペクト比の平均値とした。銀粒子１はアスペクト比の平均値が５０（最大長さａ2の平均値５．１μｍ）、銀粒子２はアスペクト比の平均値が３０（最大長さａ2の平均値４．８μｍ）、銀粒子３はアスペクト比の平均値が１５（最大長さａ2の平均値３．９μｍ）であった。
粒子形状が回転楕円体状（図１参照）の銀粒子４については、観察視野内の粒子５０個について、長軸の長さａ1と、長軸の中心を通る短軸の長さｂ1をそれぞれ計測し、アスペクトとして、ａ1とｂ1の比（ａ1／ｂ1）を計測し、その分布のメジアン値（Ｄ（５０）の数値）をアスペクト比の平均値とした。銀粒子４はアスペクト比の平均値が１（長軸の長さａ1の平均値４．２μｍ）であった。したがって、銀粒子４は粒子形状が真球状である。
【００６２】
（組成物の種類）
上記した成分を後述する表１に示す組成で混合して、組成物を調製した。なお、組成物中、特定オイルと金属粒子とが相互作用して上記した特定金属粒子が形成され、特定オイルの一部がそのまま組成物中に残存する。つまり、得られた組成物１〜４には、特定オイルと、特定金属粒子とが含まれていた。得られた組成物１〜４は、表２に示す銀粒子を含む。
【００６３】
【表１】
0006872088.tif 000004
【００６４】
【表２】
0006872088.tif 000005
【００６５】
＜接点部材の製造＞
評価試験（摺動試験）用サンプルの製造のために、以下のプローブおよびプレートを用意した。
・プローブ：ピンプローブ
接点形状：曲率半径が１ｍｍの球形
母材：Ｃ１１００（タフピッチ銅）
めっき種：軟質Ａｇめっき
めっき厚：５μｍ
・プレート：テストピース
母材：Ｃ１１００（タフピッチ銅）
めっき種：軟質Ａｇめっき
めっき厚：５μｍ
【００６６】
次に、上記で製造した組成物を用いて、ディップ法でプローブおよびプレートにそれぞれ各種組成物を塗布した。塗布後に、常温にて１時間自然乾燥して、所定の被膜を有するプローブおよび所定の被膜を有するプレートを作製した。
上記作製されたプローブおよびプレートは、接点部材に該当する。
【００６７】
＜評価＞
（１）摺動試験
（評価手順）
後述する測定装置および測定条件にて、上記で作製した所定の被膜を有するプレートを、所定の被膜を有するプローブでこすりながら、摩擦係数と、接触抵抗とを測定した。接触抵抗に関しては、摺動開始時および摺動時の接触抵抗を測定した。また、摩擦係数に関しては、摺動時の摩擦係数を測定した。
ＣＣＤカメラによるリアルタイム観察を同時に行い、母材であるＣｕ素地の露出が確認された時点で試験を終了した。
【００６８】
・測定装置
接触電気抵抗同時計測型摩擦摩耗試験機ＦＰＲ−２３００（レスカ社）００２４
・測定条件
摺動距離：１０ｍｍ
摺動速度：１０ｍｍ／ｓ
接点荷重：０．１Ｎ
往復回数：Ｃｕ素地の露出確認後、試験終了
【００６９】
（評価基準）
上記試験を行い、以下の（１）〜（３）の３つの項目を評価した。
（１）接点荷重が０．１Ｎ時の接触抵抗（摺動時）
（２）接点荷重が０．１Ｎ時の摩擦係数（摺動時）
（３）接点荷重が０．１Ｎ時のＣｕ素地が露出するまでの摺動回数
上記（１）〜（３）の項目に関しては、それぞれ、後述する表３に示す基準値を満たす場合に、所望の効果があると判断する。例えば、接点荷重が０．１Ｎ時の接触抵抗（摺動時）に関しては、２．０ｍΩ未満であれば、所望の効果があると判断する。
【００７０】
【表３】
0006872088.tif 000006
【００７１】
なお、後述する表５中の「効果」欄において、上記評価項目の基準値を全て満たす場合を「○」と表記し、その中でも特に特性が優れる例を「◎」とする。
上記評価項目のうち、いずれか１つでも満たさない場合には「×」と表記する。
【００７２】
（２）荷重-接触抵抗試験（Ｗ−Ｒ試験）
銀粒子のアスペクト比が初期接触抵抗に与える影響について明らかにするために、接点荷重と接触抵抗との関係を自作の試験機で評価した（Ｗ−Ｒ試験）。プローブをプレートから完全に離れている状態から徐々に近づけていくと接触が始まり、両者の距離が小さくなるにつれて荷重が増加する。その際の荷重の変化と接触抵抗との関係を測定し、図１７に示すＷ−Ｒ曲線を作成した。
接触抵抗は４端子法によって実施した。荷重の範囲は０〜５Ｎ、開放電圧２０ｍＶ、測定電流１０ｍＡ（４端子法）の条件で行った。
【００７３】
Ｗ−Ｒ試験の評価基準を表４に示す。
【表４】
0006872088.tif 000007
なお、後述する表５中の「効果」欄において、上記評価項目の基準値を満たす場合を「○」と表記し、その中でも特に特性が優れる例を「◎」とする。
上記評価項目の基準値を満たさない場合には「×」と表記する。
【００７４】
＜実施例１〜３、比較例１＞
組成物１〜４を用いた結果を後述する表５に示す。表５中、接点荷重が０．１Ｎ時の接触抵抗（摺動時）および接点荷重が０．１Ｎ時の摩擦係数（摺動時）は、Ｃｕ素地が露出するまでの最大値を示す。
【００７５】
【表５】
0006872088.tif 000008
【００７６】
接点荷重が０．１Ｎという低荷重のため、いずれの場合も摺動耐久性は良好であった。
銀粒子のアスペクト比の平均値が５０の比較例１は、導通がなく０．１Ｎ荷重時の接触抵抗を測定できなかった。銀粒子のアスペクト比の平均値が３０以下の実施例１〜３は接点荷重０．１Ｎ時に接触抵抗が５．０ｍΩ未満であり、低電気抵抗性および摺動耐久性の両立がなされていた。銀粒子のアスペクト比の平均値が１５以下の実施例２、３は、接点荷重０．１Ｎ時の接触抵抗が１．０ｍΩ未満であり、低電気抵抗性に特に優れていた。
図１７のＷ−Ｒ曲線を参照すると、アスペクト比が１に近づくほど、低荷重で接触抵抗が下がることがわかる。また、アスペクト３０以下の場合、０．１Ｎより小さい荷重においても、接触抵抗が５ｍΩ未満を実現できることがわかる。
【符号の説明】
【００７７】
１００：端子
１０：接点部材
１１：金属基材
１２：被膜
１４：金属粒子
１５：極性基を有するフッ素系化合物
Ａ−１０：コネクタ
Ａ−１２：前端
Ａ−１４：受容部
Ａ−５０：ＦＰＣ（接続対象物）
Ａ−５６：端子
Ａ−１００：ハウジング
Ａ−１２０：第２保持部
Ａ−１２２：第２被圧入部
Ａ−２００：保持部材
Ａ−３００：第１信号コンタクト（信号コンタクト）
Ａ−４００：第２信号コンタクト
Ａ−４１０：基部
Ａ−４２０：前側基部
Ａ−４３０：後側基部
Ａ−４３２：圧入部
Ａ−４４０：対向支持部
Ａ−４４２：対向接点部
Ａ−４５０：立設部
Ａ−４６０：被押圧部
Ａ−４７０：支持部
Ａ−４８０：突出部
Ａ−４９０：接点部
Ａ−５００：アクチュエータ
Ｂ−１：コネクタ
Ｂ−１１：弾性体
Ｂ−１２：第１の面
Ｂ−１３：第２の面
Ｂ−１４：第３の面
Ｂ−１５：第４の面
Ｂ−１６ａ，Ｂ−１６ｂ：曲面
Ｂ−１７ａ，Ｂ−１７ｂ：溝部
Ｂ−１９：孔
Ｂ−２１：導体パターン
Ｂ−２１（Ｇ）：グランドラインとしての導体パターン
Ｂ−２１（Ｓ）：信号ラインとしての導体パターン
Ｂ−２３：伝送路
Ｂ−２５ａ：第１の電極
Ｂ−２５ｂ：第２の電極
Ｂ−３１：金属支柱
Ｂ−５１：フレーム
Ｂ−５２：保持部
Ｂ−７１：基板
Ｂ−７２：導電部
Ｂ−８１：基板
Ｃ−１：ソケット
Ｃ−１１：コネクタ
Ｃ−１３：ベースフィルム
Ｃ−１３ｂ：コネクタ位置決め部
Ｃ−１４ａ，Ｃ−１４ｂ：粘着部材
Ｃ−１５：フィルム
Ｃ−１５ａ：第１面
Ｃ−１５ｂ：第２面
Ｃ−１６：導体
Ｃ−１６ａ：第１接続部
Ｃ−１６ｂ：第２接続部
Ｃ−１７：電極部
Ｃ−１８ａ，Ｃ−１８ｂ：弾性体
Ｃ−２１：ベース部材
Ｃ−２３：ベース収容部
Ｃ−２４：ベース部
Ｃ−２４ａ：一面
Ｃ−２５：第１側壁部
Ｃ−２５ａ，Ｃ−２６ａ：係止部
Ｃ−２６：第２側壁部
Ｃ−２７：第３側壁部
Ｃ−２８：第４側壁部
Ｃ−３１：カバー部材
Ｃ−３３，Ｃ−３４：第１側板部
Ｃ−３３ａ，Ｃ−３４ａ，Ｃ−３５ａ、Ｃ−３５ｂ：被係止部
Ｃ−３５：第２側板部
Ｃ−３６：第３側板部
Ｃ−３７：第４側板部
Ｃ−３７ａ：被ガイド部
Ｃ−３８：天板部
Ｃ−５１：第１接続対象物
Ｃ−５３：本体部
Ｃ−５４：搭載部
Ｃ−６１：第２接続対象物
Ｃ−６１ａ：切り欠き部
Ｃ−６３：接続部
Ｄ−１：フレキシブル基板接続用コネクタ
Ｄ−１０：ハウジング
Ｄ−１１：底面部
Ｄ−１２：側壁部
Ｄ−１３：後方壁
Ｄ−１４：貫通孔
Ｄ−１５：前端部
Ｄ−１６：ガイド部
Ｄ−１７：停止部
Ｄ−２０：コンタクト
Ｄ−２１：端子部
Ｄ−２３：固定部
Ｄ−２４：接続部
Ｄ−３０：コンタクト
Ｄ−３１：端子部
Ｄ−３３：延設部
Ｄ−３４：折返部
Ｄ−３５：接続部
Ｄ−４０：カバー
Ｄ−４１：係止部
Ｄ−４２：当接部
Ｄ−５０：開口部
Ｄ−６０：挿入孔
Ｄ−７０：突出部
Ｄ−７１：稜線部
Ｄ−７２：傾斜部
Ｄ−７３：傾斜部
Ｄ−８０：ＦＰＣ
Ｄ−８１：接続部
Ｄ−８２：接続部
Ｄ−８３：絶縁部
Ｄ−８４：係合凹部
【要約】
【課題】０．１Ｎ程度の低荷重条件での低電気抵抗および摺動耐久性を両立させた接点部材の提供。
【解決手段】金属基材と、上記金属基材上の少なくとも一部に配置された被膜とを有する接点部材であって、上記被膜が、極性基を有するフッ素系オイル、および、極性基を有するフッ素系化合物で表面処理された金属粒子を含む、接点部材。
【選択図】図３【図１】
0006872088.tif 000009
【図２】
0006872088.tif 000010
【図３】
0006872088.tif 000011
【図４】
0006872088.tif 000012
【図５】
0006872088.tif 000013
【図６】
0006872088.tif 000014
【図７】
0006872088.tif 000015
【図８】
0006872088.tif 000016
【図９】
0006872088.tif 000017
【図１０】
0006872088.tif 000018
【図１１】
0006872088.tif 000019
【図１２】
0006872088.tif 000020
【図１３】
0006872088.tif 000021
【図１４】
0006872088.tif 000022
【図１５】
0006872088.tif 000023
【図１６】
0006872088.tif 000024
【図１７】
0006872088.tif 000025